СПОСОБ ПОЛУЧЕНИЯ МЕТАЛЛИЧЕСКИХ ПОРОШКОВ С НИЗКИМ СОДЕРЖАНИЕМ КИСЛОРОДА, ПОЛУЧАЕМЫЕ ЭТИМ СПОСОБОМ ПОРОШКИ И ИХ ИСПОЛЬЗОВАНИЕ

-7
1. Способ получения металлического порошка, чистота которого по крайней мере не ниже, чем чистота исходного порошка, и содержание кислорода в котором составляет 10 ч./млн или меньше, включающий нагревание названного металлического порошка, содержащего кислород в виде оксида, когда общее содержание кислорода составляет от 50 до 3000 ч./млн, при этом нагревание проводят в инертной атмосфере при давлении от 1 бара до 10бар до температуры, при которой оксид в металлическом порошке становится термодинамически нестабильным и образующийся в результате этого кислород улетучивается.
2. Способ по п.1, когда названный металлический порошок выбирают из группы, состоящей из тантала, ниобия, молибдена, гафния, циркония, титана, ванадия, рения и вольфрама.
3. Способ по п.1, когда чистота металлического порошка составляет не менее 99,9%.
-7
4. Способ по п.2, когда названным металлом является тантал и когда названный порошок нагревают в атмосфере инертного газа при давлении от 1 бара до 10 бар и при температуре от примерно 1700°С до примерно 3800°С.
-3
-7
5. Способ по п.2, когда названным металлом является ниобий и когда названный порошок нагревают в атмосфере инертного газа при давлении от 10 бар до 10 бар и при температуре от примерно 1750°С до примерно 3850°С.
-7
6. Способ по п.2, когда названным металлом является вольфрам и когда названный порошок нагревают в атмосфере инертного газа при давлении от 1 бара до 10 бар и при температуре от примерно 1200°С до примерно 1800°С.
-7
7. Способ по п.2, когда названным металлом является молибден и когда названный порошок нагревают в атмосфере инертного газа при давлении от 1 бара до 10 бар и при температуре от примерно 1450°С до примерно 2300°С.
-3
-7
8. Способ по п.2, когда названным металлом является титан и когда названный порошок нагревают в атмосфере инертного газа при давлении от 10 бар до 10 бар и при температуре от примерно 1800°С до примерно 2500°С.
-3
-7
9. Способ по п.2, когда названным металлом является цирконий и когда названный порошок нагревают в атмосфере инертного газа при давлении от 10 бар до 10 бар и при температуре от примерно 2300°С до примерно 2900°С.
-3
-7
10. Способ по п.2, когда названным металлом является гафний и когда названный порошок нагревают в атмосфере инертного газа при давлении от 10 бар до 10 бар и при температуре от примерно 2400°С до примерно 3200°С.
2
2
11. Непассивированный танталовый порошок с поверхностью в пределах от примерно 100 см/г до примерно 10000 см/г с содержанием кислорода 10 ч./млн или меньше, с содержанием водорода 1 ч./млн или меньше, с содержанием магния 1 ч./млн или меньше, с содержанием щелочного металла 1 ч./млн или меньше и с суммарным содержанием железа, никеля и хрома 1 ч./млн или меньше.
2
2
12. Непассивированный ниобиевый порошок с поверхностью в пределах от примерно 100 см/г до примерно 10000 см/г с содержанием кислорода 10 ч./млн или меньше, с содержанием водорода 1 ч./млн или меньше, с содержанием магния 1 ч./млн или меньше, с содержанием щелочного металла 1 ч./млн или меньше и с суммарным содержанием железа, никеля и хрома 1 ч./млн или меньше.
2
2
13. Непассивированный вольфрам с поверхностью в пределах от примерно 100 см/г до примерно 10000 см/г с содержанием кислорода 5 ч./млн или меньше, с содержанием углерода 5 ч./млн или меньше и с содержанием водорода 1 ч./млн или меньше.
2
2
14. Непассивированный молибденовый порошок с поверхностью в пределах от примерно 100 см/г до примерно 10000 см/г с содержанием кислорода 10 ч./млн или меньше и с содержанием водорода 1 ч./млн или меньше.
2
2
15. Непассивированный титановый порошок с поверхностью в пределах от примерно 100 см/г до примерно 10000 см/г с содержанием кислорода 10 ч./млн или меньше и с содержанием водорода 1 ч./млн или меньше.
2
2
16. Непассивированный циркониевый порошок с поверхностью в пределах от примерно 100 см/г до примерно 10000 см/г с содержанием кислорода 10 ч./млн или меньше и с содержанием водорода 1 ч./млн или меньше.
2
2
17. Непассивированный гафниевый порошок с поверхностью в пределах от примерно 100 см/г до примерно 10000 см/г с содержанием кислорода 10 ч./млн или меньше и с содержанием водорода 1 ч./млн или меньше.
18. Улучшенный способ холодного напыления, включающий нанесение металлического порошка на субстрат при сверхзвуковой скорости, когда порошок представлен танталовым порошком по п.11.
19. Улучшенный способ холодного напыления, включающий нанесение металлического порошка на субстрат при сверхзвуковой скорости, когда порошок представлен ниобиевым порошком по п.12.
20. Улучшенный способ холодного напыления, включающий нанесение металлического порошка на субстрат при сверхзвуковой скорости, когда порошок представлен вольфрамовым порошком по п.13.
21. Улучшенный способ холодного напыления, включающий нанесение металлического порошка на субстрат при сверхзвуковой скорости, когда порошок представлен молибденовым порошком по п.14.
22. Улучшенный способ холодного напыления, включающий нанесение металлического порошка на субстрат при сверхзвуковой скорости, когда порошок представлен титановым порошком по п.15.
23. Улучшенный способ холодного напыления, включающий нанесение металлического порошка на субстрат при сверхзвуковой скорости, когда порошок представлен циркониевым порошком по п.16.
24. Улучшенный способ холодного напыления, включающий нанесение металлического порошка на субстрат при сверхзвуковой скорости, когда порошок представлен гафниевым порошком по п.17.